Brevet FR2473416A1 — publié le 19810717

TITRE DE L'INVENTION La présente invention concerne la fabrication d'un maté- riau anti-corrosif. DOMAINE TECHNIQUE DE L'INVENTION Le matériau permet de réaliser les opérations de stocokage de transfert de produits agressifs a' haute tempéra ture, sans détérioration et denaturation de ses éléments constitutifs. ETAT DE LA TECHNIQUE ANTERIEURE. La gamme des matérieaux, connus à ce jour, capable de résister en présence de milieu agressif à des températures supérieures a I50 , est restrinte et d'un cout très élevé exemple i Titane, Tantale. Dans la plage de température de I00 à 150', on utilise les thermo-plastiques et les revêtements, au maximum de leurs caractéristiques. Dans bien des cas, ils subissents des détériorations tels que s décollement, changement d'état, implosion, et ne peuvent en aucun cas, être utilisés sous vide. Exposé de l'invention. Le matériau, objet de l'invention, permet d'éviter les incenvénients cités précédemment. Constitution du matériau Le matériau est l'association homogène de 2 éléments commercialisps séparément. Un support extérieur réalisé en stratifié polyester qu épexy, fibres de verre, anticorrosien , autoextinguible. Une âme adhérente obtenue par le mélange d'une poudre minérale silicaté et d'une solution de résine phénolique judicieusement dosée. CARACTERISTIQUES TECHNIQUE. Le mariage des éléments précités permet d'obtenir les perfemances suivantes. - température maximale 220 - résiste à la corrosion, associés aux conditions de température à la plupart des produits exceptés aux produits a base d'acide nitrique et chromique. - résistance mécanique obtenue par la variation d'épais Jour du support polyester. - résistance au vide à 2200 sans aucune déformation,ni décollement de l'âme. -FABRICATION DU MATERIAU. Réalisation d'un support polyester armé fibres de verre par contact ou par enroulement filamentaire. Réalisation d'un noyau interne en acier, matériau plastique, élastomère, parafine. Préparation du mélange sus-cité. - Coulage du mélange réalisé par des procédés classiques connus. Démoulage de la pièce - Cuisson de la pièce obtenue par étuvage à 800 pendant 24 Heures. APPLICATIONS INDUSTRIELLES. Appareils chaudronnés, tuyauteries et accessoires, gaine, conduits de fumées élément de robinetterie, échangeur thermique. REVENDICATIONS Fabrication d'un matériau anticorrosion à température élevée caractérisé par l'association homogène ,d'un support stratifié polyester ou époxy fibres de verre et d'une ame adhérente, obtenue par le me lange d'une poudre minérale silicate et d'une solution de résine phénolique judicieusement dosée.